본 발명에 따라서, 용기 내에 분말과 그래핀 덩어리를 투입하는 단계와; 상기 투입된 분말과 그래핀 덩어리를 물리적 매체에 의해 소정의 속도로 교반하여 상기 그래핀 덩어리에 에너지를 인가하여, 상기 그래핀 덩어리로부터 수 개 층으로 이루어지는 그래핀을 분리하고, 분리된 그래핀이 상기 분말 표면 전체를 감싸고 있는 그래핀-분말 복합체를 제조하는 단계를 포함하는 것을 특징으로 하는 그래핀-분말 복합체 제조 방법이 제공된다.
주어진 문장을 읽고 간략하게 요약해주세요.

문장: 
[ 발명의 명칭 ]
그래핀-분말 복합체 및 그 제조 방법GRAPHENE-POWDER COMPOSITE AND METHOD OF MANUFACTURING THE SAME
[ 기술분야 ]
본 발명은 그래핀으로 래핑(wrapping)된 분말 및 그 제조방법에 관한 것으로서, 보다 구체적으로는, 적은 수의 층으로 이루어진 그래핀으로 분말의 표면이 래핑되어 있는 분말 및 그 제조방법에 관한 것이다.
[ 배경기술 ]
분말공법을 이용한 다공질 입자 또는 나노파이버와 금속기지를 혼합 및 합성하여 형성한 복합재에 관한 연구가 이루어지고 있다.  이는 단일 금속 재료가 가진 한계를 극복하고자 다공질 입자 또는 나노파이버를 균일 분산하여 재료의 물성을 향상시키고자 함이다. 한편, 그라파이트의 한 층(layer)인 그래핀은 그 우수한 특성(탄성계수 : 1 TPa, 파괴 강도 : 125 GPa, 열전도도 : 5,000 Wm-1K-1, 전기전도도 : 003e#200,000 cm2V-1s-1)으로 인해, 재료의 모든 분야에서 연구의 핵심 화두로 떠오르고 있다.  이러한 우수한 특성은 통상 그래핀이라고 불리어 질 수 있을 정도의 10 층 미만의 상태에서 보일 수 있으며, 분리법과 관련하여 다양한 방법이 시도되고 있다.시도되고 있는 방법 중 화학적인 방법의 경우, 분리적인 측면에서는 뛰어나지만 합성하여 복합재를 제조하는 과정이 복합하고 구조용 재료로의 재료 설계 및 공정에는 한계가 있어 적합하지 않다.  따라서, 단순한 공정과 미세구조 제어를 다양하게 진행할 수 있는 물리적 방법을 이용한 그래핀 분리에 대한 연구가  진행되고 있다(예컨대, Wang J, Li Z, Fan  G, Pan H, Chen Z, Zhang D. Reinforcement with graphene nanosheets in aluminum matrix composites. Scripta Mater 2012; 66(8):594, Bartolucci SF, Paras J, Rafiee MA, Rafiee J, Lee S, Kapoor D, et al. Graphene-aluminum nanocomposites. Mater Sci Eng A 2011;528(27):7933).한편, 최근에는 금속에 나노기술을 접목하여 금속 나노분말을 제조하려는 연구가 진행되고 있다.  금속 자체가 가지고 있는 특성 외에, 금속의 입자 크기가 미세해짐에 따라, 새롭게 등작하는 기계적/물리적 특징이 주목받고 있으며, 표면 효화, 체적 효과, 입자가 상호 작용이 야기하는 새로운 특성은 고온 구조 재료, 전자기 재료, 센서 등에의 응용이 기대되고 있다.  이러한 금속 나노분말과 그래핀을 결합하여 재료의 특성을 향상시키려는 시도가 있다(예컨대, 공개특허 제10-2011-115085호).  그러나, 기본적으로 용매 반응을 이용하고 있어서, 그 제조가 용이하지 않은 것으로 보인다. 또한, 폴리머와 그래핀을 결합하여 전기 전도성이 우수한 하이브리드 그래핀 필름을 제조하는 기술도 알려져 있다(예컨대, 등록특허 제10-1187095호 참조).  그러나, 이 방법에 따르면, 고주파 처리, 침투 처리 등을 수행하여야 하기 때문에, 그 제조가 용이하지 않은 것으로 보인다.  또한, 그래핀의 제조와 관련하여서는 구체적인 방법을 제시하지 않고 있다.또한, 분말은 금속 분말뿐만 아니라, 비금속 분말, 폴리머 분말, 고무(rubber) 분말 등 다양한 종류가 있으나, 공통되는 하나의 방법을 이용하여, 이들 분말과 그래핀을 결합한 복합체를 제조하는 기술은 제안되지 않고 있다.
[ 발명의 개요 ]

[ 해결하려는 과제 ]
본 발명은 전술한 종래 기술에서 나타나는 문제점을 해결하기 위한 것으로서, 한 가지 목적은 그래핀이 분말 표면에 결합된 그래핀-분말 복합체의 제조 방법 및 그 복합체를 제공하는 것이다.본 발명의 다른 목적은 화학적 방법이 포함된 액상 공정을 이용하지 않고, 간단한 물리적 방법을 이용하여 그래핀-분말 복합체를 제조하는 방법 및 그 복합체를 제공하는 것이다.본 발명의 또 다른 목적은 분말의 종류에 관계 없이, 공통되는 간단한 물리적 방법을 이용하여, 그래핀-분말 복합체를 제조하는 방법 및 그 복합체를 제공하는 것이다.
[ 과제의 해결 수단 ]
상기 목적을 달성하기 위하여, 본 발명에 따라서, 용기 내에 분말과 그래핀 덩어리를 투입하는 단계와; 상기 투입된 분말과 그래핀 덩어리를 물리적 매체에 의해 소정의 속도로 교반하여 상기 그래핀 덩어리에 에너지를 인가하여, 상기 그래핀 덩어리로부터 수 개 층으로 이루어지는 그래핀을 분리하고, 분리된 그래핀이 상기 분말 표면 전체를 감싸고 있는 그래핀-분말 복합체를 제조하는 단계를 포함하는 것을 특징으로 하는 그래핀-분말 복합체 제조 방법이 제공된다.한 가지 실시예에 있어서, 상기 분말은 탄소 원자와 정전기력을 가지는 금속 분말, 비금속 분말, 폴리머 분말 또는 고무 분말일 수 있다.한 가지 실시예에 있어서, 상기 금속 분말로서 티타늄 분말을 이용할 수 있다.한 가지 실시예에 있어서, 상기 비금속 분말로서 실리콘 분말을 이용할 수 있다.한 가지 실시예에 있어서, 상기 폴리머 분말로서 폴리테트라플루오로에틸렌을 이용할 수 있다.한 가지 실시예에 있어서, 상기 분말과 그래핀 덩어리를 교반하는 수단으로서, 마그네틱 바 또는 임펠러를 이용할 수 있다.본 발명의 다른 양태에 따라서, 그래핀이 탄소 원자에 대해 정전기력을 갖고 있는 분말 표면 전체를 감싸고 있는 그래핀-분말 복합체가 제공된다.한 가지 실시예에 있어서, 상기 그래핀-분말 복합체는, 용기 내에 투입된 분말과 그래핀 덩어리를 물리적 매체에 의해 소정의 속도로 교반하여 상기 그래핀 덩어리에 에너지를 인가하여, 상기 그래핀 덩어리로부터 수 개 층으로 이루어지는 그래핀을 분리하고, 분리된 그래핀이 상기 분말 표면 전체를 감싸도록 하는 방법을 통해 제조될 수 있다.한 가지 실시예에 있어서, 상기 분말과 그래핀 덩어리를 교반하는 수단으로서, 마그네틱 바 또는 임펠러를 이용할 수 있다.한 가지 실시예에 있어서, 상기 분말로서 티타늄 분말, 실리콘 분말, 폴리머 분말 또는 고무 분말을 이용할 수 있다.
[ 발명의 효과 ]
본 발명의 그래핀-분말 복합체 제조방법에 따르면, 종래의 방법에 비하여 매우 간단한 물리적 공정을 통해 그래핀 덩어리를 수 층의 그래핀으로 분리하여 기지 분말의 표면 전체를 감싸도록 할 수 있다. 이를 통하여 대상 분말의 전기화학적 특성을 획기적으로 향상시켜줄 수 있으며, 2차 전지, 연료전지 등에 사용되는 기존 재료를 개선/대체하여 산업적 응용범위를 크게 확대시킬 수 있을 것을 예상된다.
[ 도면의 간단한 설명 ]
도 1은 본 발명에 따른 제조 방법에 있어서, 분리된 그래핀이 분말을 래핑(wrapping)하는 모습을 모식적으로 보여주는 도면이다.도 2는 본 발명에 따른 제조 방법에 있어서, 물리적 교반을 수행하는 장치를 개략적으로 보여주는 도면이다.도 3은 본 발명에 따른 제조 방법에 있어서, 물리적 교반을 통해 분리된 그래핀이 금속 분말인 티타늄 분말 표면 전체를 래핑한 상태를 촬영한 사진이다.도 4는 본 발명에 따른 제조 방법에 있어서, 물리적 교반을 통해 분리된 그래핀이 비금속 분말인 실리콘 분말의 표면 전체를 래핑한 상태를 촬영한 사진이다.도 5는 본 발명에 따른 제조 방법에 있어서, 물리적 교반을 통해 분리된 그래핀이 폴리머 분말인 폴리테트라플루오로에틸렌 분말의 표면전체를 래핑한 상태를 촬영한 사진이다.도 6은 본 발명에 따른 제조 방법에 있어서, 물리적 교반을 통해 분리된 그래핀이 고무(rubber) 분말의 표면전체를 래핑한 상태를 촬영한 사진이다.
[ 발명을 실시하기 위한 구체적인 내용 ]
이하에서는, 본 발명을 바람직한 실시예를 참조하여 더욱 구체적으로 설명한다. 이하의 설명에 있어서, 당업계에서 널리 알려진 기술 등에 대한 설명은 생략한다. 그러나 당업자라면 이하의 실시예를 통해 본 발명의 특징적 구성 내지 그 효과를 쉽게 이해할 수 있을 것이고, 또 특별한 어려움 없이 본 발명을 구현할 수 있을 것이다.1. 그래핀-금속 분말 복합체발명의 상세한 설명, 특허청구범위 등의 전체에 걸쳐서 사용되는 그래핀-분말 복합체는, 그래핀이 소정의 분말의 표면 전체를 에워싸고 있는 구조를 나타낸다(예컨대, 도 1, 도 3 등 참조).본 발명자는 복잡한 공정을 필요로 하는 화학적 방법 대신에, 간단한 공정을 이용하여, 그래핀을 제조하였다.  즉 본 발명자는 그래핀 덩어리(M-5 등급)에서 수 층의 그래핀을 분리시켜 분말 표면에 래핑시키는 단순한 공정법을 고안하였고, 이를 위해 일반적인 마그네틱 바를 이용한 교반법을 채용하였다(도 2 참조). 먼저, 금속 분말 중 탄소 원자와 친화력(정전기력)을 가지는 티타늄(Ti) 분말을 기지로 선정하여, 그래핀을 그 표면 전체에 걸쳐 래핑하고 그 형상을 관찰하였다.  이를 구체적으로 설명하면, 다음과 같다.비커(200 mL) 내에 그래핀이 뭉쳐져 있는 M-5 등급의 10 부피 분율의 그래핀 분말과 티타늄 분말(150 ㎛)을 넣은 후 마그네틱 바를 이용하여 교반을 실시하였다.  이때 마그네틱 바의 교반 속도는 500 rpm 이었으며, 30분 교반한 후 300 마이크로 미터 체를 이용하여 분말을 수거하였다. 상기 수거된 분말의 형상을 전자주사현미경으로 관찰하였으며, 이를 도 3에 나타내었다. 도 3의 사진을 통해 확인할 수 있는 바와 같이, 수 개의 층으로 분리된 그래핀이 티타늄 분말의 표면을 완전히 감싸고 있는 형태를 나타내는 것을 확인할 수 있다.  이러한 래핑 과정을 도 1에 모식적으로 간단하게 나타내었다. 도시한 바와 같이, 금속 분말과 그래핀 덩어리를 교반하면, 그래핀 덩어리로부터 수 개의 층으로 된 그래핀이 분리되는 것으로 보인다.  이들 분리된 그래핀이 탄소와 정전기력이 있는 티타늄 분말 표면에 부착되어 그 표면을 감싸게 되며, 계속 교반하게 되면, 분말 표면 전체를 에워싸는 것으로 보인다(도 1, 도 3 참조).  이와 같이, 단순한 물리적 교반에 의해 그래핀 덩어리로부터 수 개 층의 그래핀을 분리하여, 분말 표면 전체로 에워싸도록 한 그래핀-금속 분말 복합체는 본 발명에서 최초로 제안되는 기술이라는 점에 주목할 필요가 있다.2. 그래핀이 래핑된 비금속 분말또한, 본 발명자는 상기 공정을 통해 그래핀이 비금속 분말 표면 전체를 균일하게 래핑하는 지 여부에 대하여도 실험을 하였다.  본 실시예에서는 비금속 분말 중 탄소 원자와 정전기력을 가지는 실리콘(Si) 분말을 사용하였다. M- 5 등급의 그래핀을 10%의 부피 분율로 실리콘 분말과 혼합한 후 상기 공정과 같이 마그네틱 바를 이용한 단순 교반을 실시하였다. 500 rpm으로 교반을 실시하였으며, 30분 교반한 후 300 마이크로 미터 체를 이용하여 분말을 수거하였다. 제조된 분말의 주사전자현미경 사진을 도 4에 나타내었다. 도 4의 사진을 통해 확인할 수 있는 바와 같이, 그래핀-금속 분말 복합체의 경우와 마찬가지로, 수 개의 층으로 분리된 그래핀이 실리콘 분말의 표면을 완전히 감싸고 있는 그래핀-실리콘 분말 복합체를 제조할 수 있다.3. 그래핀이 래핑된 폴리머 분말또한, 본 발명자는 상기 공정을 통해 그래핀이 폴리머 분말 표면 전체를 균일하게 래핑하는 지 여부에 대하여도 실험을 하였다.  본 실시예에서는, 폴리테트라플루오로에틸렌(Polytetrafluoroethylene,PTFE)을 사용하였다. M-5 등급의 그래핀을 10%의 부피 분율로 폴리머 분말과 혼합한 후 마그네틱 바를 이용한 단순 교반을 실시하였다. 500 rpm으로 교반을 실시하였으며, 15분 교반 후 300 마이크로 미터 체를 이용하여 분말을 수거하였다.  제조된 분말의 주사전자현미경 사진을 도 5에 나타내었다. 도 5의 사진을 통해 확인할 수 있는 바와 같이, 폴리머의 뭉침 또는 분쇄를 최소화하며 기존의 폴리머 분말 크기를 유지하고 있는 수 겹의 그래핀-폴리머 분말 복합체를 제조할 수 있다.  약한 교반으로 인하여 수 마이크로 크기의 그래핀 표면적을 유지한 채 폴리머 분말 표면에 부착되어있음을 확인할 수 있다.4. 그래핀이 래핑된 고무 분말또한, 본 발명자는 상기 공정을 통해 그래핀이 고무 분말 표면 전체를 균일하게 래핑하는 지 여부에 대하여도 실험을 하였다.  본 실시예는 분말로서 고무 분말을 채용한 것을 제외하고는, 상기 실시예와 실질상 동일하다.M-5 등급의 그래핀을 10%의 부피 분율로 고무 분말과 혼합한 후 마그네틱 바를 이용한 단순 교반을 실시하였다. 500 rpm으로 교반을 실시하였으며, 15분 교반 후 300 마이크로 미터 체를 이용하여 분말을 수거하였다.  제조된 분말의 주사전자현미경 사진을 도 6에 나타내었다. 도 6의 사진을 통해 확인할 수 있는 바와 같이, 상기 실시예와 마찬가지로, 수 개의 층으로 분리된 그래핀이 고무 분말의 표면을 완전히 감싸고 있는 그래핀-고무 분말 복합체를 제조할 수 있다.한편, 상기와 같이 제조된 그래핀-분말 복합체를 예컨대 열간 가압 성형하여 일체화함으로써, 다양한 형상의 벌크재, 예컨대 판상(sheet-type), 선상(wire-type), 봉상(rod-type), 관상(pipe-type), 원반(disc-type) 등 다양한 형태와 크기의 벌크재를 제조할 수 있다바람직한 실시예를 참조하여 설명하였지만, 본 발명은 상기한 실시예에 제한되지 않는다는 것을 이해하여야 한다.예컨대, 상기 실시예에서는 마그네틱 바를 이용하여 그래핀 덩어리와 분말을 교반하여, 수 개층의 그래핀을 분리하여 분말 표면 전체를 덮도록 하였다.  그러나, 도 2에 도시한 바와 같이, 임펠러를 이용한 교반에 의해서도 그래핀-분말 복합체를 제조할 수 있으며, 이 역시 본 발명의 범위 내에 속하는 것이다.  한편, 본 발명에 있어서, 마그네틱 바 또는 임펠러를 이용한 교반에서 이용되는 기계적 에너지는 기지 분말의 종류 및 크기에 따라 달라질 수 있으며, 교반 매체의 종류/크기/무게 등에 의해 제어될 수 있다.  이와 같이, 본 발명은 후술하는 특허청구범위 내에서 다양하게 변형 및 수정할 수 있으며, 이들은 모두 본 발명의 범위 내에 속한다. 따라서 본 발명은 특허청구범위 및 그 균등물에 의해서만 제한된다.